【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
繊維複合材料Ｗであって、
（Ａ）熱可塑性ポリマー組成物Ａの形態のポリマーマトリックスであり、
（Ａ１）モノマーＡ−ＩおよびモノマーＡ−ＩＩを含む少なくとも１種のコポリマーＣを含むポリマーマトリックスと、
（Ｂ）前記モノマーＡ−Ｉとは共有結合を形成するが、前記モノマーＡ−ＩＩとは形成しない官能基Ｂ−Ｉを表面に表す繊維Ｂと
を含み、
前記繊維複合材料Ｗの光透過率は、前記モノマーＡ−Ｉの代わりにモノマーＡ−ＩＩを全部使用する同等の繊維複合材料Ｗより１０％以上高い、
前記繊維複合材料。
【請求項２】
前記繊維複合材料Ｗは、
２０〜９９．５重量％の熱可塑性ポリマー組成物Ａと、
０．５〜８０重量％の繊維Ｂと、
０〜７９．５重量％のポリマーＤと
からなる、請求項１に記載の繊維複合材料Ｗ。
【請求項３】
前記コポリマーＣは、０．１重量％以上のモノマーＡ−Ｉを含む構成を有する、請求項１または２に記載の繊維複合材料Ｗ。
【請求項４】
前記熱可塑性ポリマー組成物Ａは、９０重量％以上の前記コポリマーＣを含む、請求項１〜３のいずれか１項に記載の繊維複合材料Ｗ。
【請求項５】
前記モノマーＡ−Ｉは、無水マレイン酸（ＭＡ）、Ｎ−フェニルマレイミド（ＰＭ）、（メタ）アクリル酸ｔｅｒｔ−ブチルおよび（メタ）アクリル酸グリシジル（ＧＭ）からなる群から選択される、請求項１〜４のいずれか１項に記載の繊維複合材料Ｗ。
【請求項６】
前記コポリマーＣは、モノマーＡ−ＩＩとしてスチレン（Ｓ）を含むスチレンコポリマ
ーＣである、請求項１〜５のいずれか１項に記載の繊維複合材料Ｗ。
【請求項７】
前記繊維Ｂの表面における前記官能基Ｂ−Ｉは、ヒドロキシル基、エステル基およびアミノ基から選択される、請求項１〜６のいずれか１項に記載の繊維複合材料Ｗ。
【請求項８】
前記繊維Ｂは、前記繊維複合材料Ｗに層状に埋め込まれている、請求項１〜７のいずれか１項に記載の繊維複合材料Ｗ。
【請求項９】
（Ａ）前記ポリマーマトリックスＡは、７５重量％以上のスチレンコポリマーＣ、モノマーＡ−Ｉとして無水マレイン酸（ＭＡ）、モノマーＡ−ＩＩとしてスチレン（Ｓ）を含み、
（Ｂ）前記繊維Ｂは、表面の官能基Ｂ−Ｉとしてシラノール基の形態でヒドロキシル基を表すガラス繊維であり、
ＭＡ部分は、前記繊維Ｂの表面のシラノール基で少なくとも部分エステル化されている、請求項１〜８のいずれか１項に記載の繊維複合材料Ｗ。
【請求項１０】
（ａ）前記繊維複合材料Ｗの光透過率は、前記モノマーＡ−Ｉの代わりにモノマーＡ−ＩＩを全部使用する同等の繊維複合材料Ｗの光透過率より１５％以上高く、かつ／または、
（ｂ）前記繊維複合材料Ｗの曲げ強さは、前記モノマーＡ−Ｉの代わりにモノマーＡ−ＩＩを全部使用する同等の繊維複合材料Ｗの曲げ強さより２０％以上高い、請求項１〜９のいずれか１項に記載の繊維複合材料Ｗ。
【請求項１１】
前記繊維複合材料Ｗの製造において、アミノシランおよびエポキシ化合物からなる群からの接着促進剤は使用されない、請求項１〜１０のいずれか１項に記載の繊維複合材料Ｗ。
【請求項１２】
（Ａ２）１種またはそれ以上の染料Ｆ、および（Ａ３）１種またはそれ以上の助剤Ｈからなる群から選択される成分をさらに含む、請求項１〜１１のいずれか１項に記載の繊維複合材料Ｗ。
【請求項１３】
前記繊維複合材料Ｗの曲げ強さは、前記モノマーＡ−Ｉの代わりにモノマーＡ−ＩＩを全部使用する同等の繊維複合材料Ｗの曲げ強さより２０％以上高い、請求項１〜１２のいずれか１項に記載の記繊維複合材料Ｗ。
【請求項１４】
向上した半透明度を有する繊維複合材料Ｗを製造する方法であって、
（ｉ）（Ａ）熱可塑性ポリマー組成物Ａの形態のポリマーマトリックスであり、
（Ａ１）モノマーＡ−ＩおよびモノマーＡ−ＩＩを含む少なくとも１種のコポリマーＣを含むポリマーマトリックスと、
（Ｂ）前記モノマーＡ−Ｉとは共有結合を形成することができるが、前記モノマーＡ−ＩＩとは形成することができない官能基Ｂ−Ｉを表面に表す繊維Ｂと
を用意する工程と、
（ｉｉ）前記熱可塑性ポリマー組成物Ａを溶融させ、それを工程（ｉ）の前記繊維Ｂと接触させる工程と、
（ｉｉｉ）前記コポリマーＣの前記モノマーＡ−Ｉの少なくとも一部と工程（ｉｉ）の前記繊維Ｂの前記官能基Ｂ−Ｉの少なくとも一部を反応させて、共有結合を形成する工程とを含み、
得られた前記繊維複合材料Ｗの光透過率は、前記モノマーＡ−Ｉの代わりにモノマーＡ−ＩＩを全部使用する同等の複合材料Ｗの光透過率より１５％以上高い前記方法。
【請求項１５】
請求項１〜１３のいずれか１項に記載の繊維複合材料Ｗが製造される、請求項１４に記載の方法。
【請求項１６】
前記繊維Ｂは、前記繊維複合材料Ｗに層状に埋め込まれている、請求項１４または１５に記載の方法。
【請求項１７】
（Ａ）前記ポリマーマトリックスＡは、７５重量％以上のスチレンコポリマーＣ、モノマーＡ−Ｉとして無水マレイン酸（ＭＡ）、モノマーＡ−ＩＩとしてスチレン（Ｓ）を含み、
（Ｂ）前記繊維Ｂは、表面の官能基Ｂ−Ｉとしてシラノール基の形態でヒドロキシル基を表すガラス繊維であり、
ＭＡ部分は、前記繊維Ｂの表面のシラノール基で少なくとも部分エステル化されている、請求項１４〜１６のいずれか１項に記載の方法。
【請求項１８】
（ａ）前記繊維複合材料Ｗの光透過率は、前記モノマーＡ−Ｉの代わりにモノマーＡ−ＩＩを全部使用する同等の繊維複合材料Ｗの光透過率より２０％以上高く、かつ／または、
（ｂ）前記繊維複合材料Ｗの曲げ強さは、前記モノマーＡ−Ｉの代わりにモノマーＡ−ＩＩを全部使用する同等の繊維複合材料Ｗの曲げ強さより２０％以上高い、
請求項１４〜１７のいずれか１項に記載の方法。
【請求項１９】
アミノシランおよびエポキシ化合物からなる群からの接着促進剤は使用されない、請求項１４〜１８のいずれか１項に記載の方法。
【請求項２０】
前記工程（ｉｉ）および（ｉｉｉ）は同時に実行される、請求項１４〜１９のいずれか１項に記載の方法。
【請求項２１】
前記工程（ｉｉ）および／または（ｉｉｉ）は、２００℃以上の温度で実行される、請求項１４〜２０のいずれか１項に記載の方法。
【請求項２２】
２００℃以上の温度における滞留時間が１０分以下となるように、前記工程（ｉｉ）および／または（ｉｉｉ）は実行される、請求項１４〜２１のいずれか１項に記載の方法。
【請求項２３】
前記工程（ｉｉ）および／または（ｉｉｉ）は、成形圧５〜５０バールおよび成形時間１０〜６０秒で実行される、請求項１４〜２２のいずれか１項に記載の方法。
【請求項２４】
三次元造形して、造形部品Ｔを形成する工程（ｉｖ）をさらに含む、請求項１４〜２３のいずれか１項に記載の方法。
【請求項２５】
連続法として実行される、請求項１４〜２４のいずれか１項に記載の方法。
【請求項２６】
前記繊維Ｂは前記繊維複合材料Ｗに織布として層状に埋め込まれ、前記繊維複合材料Ｗの製造においてアミノシランおよびエポキシ化合物からなる群からの接着促進剤は使用されない、請求項１〜１３のいずれか１項に記載の繊維複合材料Ｗまたは請求項１４〜１８のいずれか１項に記載の方法。
【請求項２７】
前記熱可塑性ポリマー組成物Ａは、
モノマーＡ−Ｉとして０．１〜５重量％の無水マレイン酸（ＭＡ）と、
モノマーＡ−ＩＩとして７０〜８０重量％のスチレン（Ｓ）と、
モノマーＡ−ＩＩＩとして１５〜２９．９重量％のアクリロニトリル（ＡＮ）と
を含む、請求項２６に記載の繊維複合材料Ｗまたは方法。